ГЛАЗУРЬ
GLASE

Изобретение касается составов глазурей для нанесения на керамическую плитку, черепицу, изделия декоративно-художественного назначения.
Известна глазурь, содержащая вес.ч.: свинцовый сурик 35; кварцевый песок 54; поташ 12; соду 8; окись кольбата 0,5; окись меди 2 [1]. Такая глазурь не является безопасной.
Задача изобретения состоит в получении экологически безопасной глазури.
Технический результат достигается тем, что глазурь, содержащая кварцевый песок, поташ, соду, окись кольбата, окись меди, компоненты находятся при следующем соотношении, вес ч.: кварцевый песок 50-20; поташ 20-22; сода 3-4; окись кольбата 0,4-0,6; окись меди 1,8-2,2.
В таблице приведены составы глазури.
Компоненты
Содержание в составах, вес.ч.
1
2
Кварцевый песок
50
52
Поташ
22
20
Сода
3
4
Окись кобальта
0,4
0,6
Окись мели
1,8
2,2
Глазурь получают следующим образом.
Подготавливают и дозируют компоненты, например, согласно выбранному из таблицы составу. Компоненты сплавляют в окислительной среде при температуре 1400-1450°С в шамотном тигле. Расплав гранулируют в воду, размалывают до полного прохождения через сетку 0056 и готовят глазурную суспензию с влажностью 45-47%. Суспензию наносят на поверхность керамических изделий, подсушивают и обжигают в окислительной среде при температуре 870-930°С.
Глазурь образует экологически безопасное гладкое защитно-декоративное покрытие.
Источник информации
1. Алферов Л.Г. Технология росписи. Дерево. Металл. Керамика. Ткани. - Ростов-на-Дону: Феникс, 2000. - 352 с.